平成２１年１月１日現在

浸透性吸水防止材

アクアシール水性ｼﾘｰｽﾞ(ｼﾗﾝｴﾏﾙｼｮﾝ)
技術資料

ア ク ア シ ー ル 会
大同塗料株式会社

本社（大阪） 〒532-0032 大阪市淀川区三津屋北２丁目１４番１８号
TEL.06-6308-6289 FAX.06-6308-3618
東京支店〒135-0031 東京都江東区佐賀１丁目１８番８号
TEL.03-3642-8431 FAX.03-3643-5560
アクアシール ＨＰ http://www.aquaseal.jp
大同塗料株式会社 ＨＰ http://www.daido-toryo.co.jp

試験データ目次

目 次
１ 「アクアシール」概念図
２ ｱｸｱｼｰﾙｴﾏﾙｼｮﾝのﾊﾞﾘｴｰｼｮﾝ
３ 一般性状（品質仕様書）ｱｸｱｼｰﾙ50E
ｱｸｱｼｰﾙ155E
４ 一般性能ｱｸｱｼｰﾙ50E
ｱｸｱｼｰﾙ155E
５ 試験例①吸水防止試験 吸水比②吸水防止試験 透水比③透湿性試験
④浸透性試験
⑤耐アルカリ性･耐酸性試験⑥遮塩性試験⑦シーリング材との接着性⑧耐候性試験 促進耐候性

試験データは代表サンプルの弊社試験値であり、規格値・保証値ではありません。
また予告なく変更する場合がありますのでご了承願います。

1234567891011121314

１.｢アクアシール｣

概念図

アクアシールはコンクリートなど吸水性のある材料に塗布浸透させることにより、通気性を持った吸水防止層を形成し、この吸水防止層が、水による種々の弊害から躯体を保護します。

雨水
（酸性雨）
無塗布

Ｈ2０
アルカリ水
白華

アクアシール
塗布面
アルカリ水
アルカリ水

コンクリート躯体－１－

アクアシール含浸層

白華

雨水
（酸性雨）

水蒸気（湿気）塩分

2.ｱｸｱｼｰﾙｴﾏﾙｼｮﾝのﾊﾞﾘｴｰｼｮﾝ
アクアシールエマルション（水系）の各製品の特長は下記のとおりです。

有効成分
塗布用途

ｱｸｱｼｰﾙ50E

ｱｸｱｼｰﾙ155E

ｼﾗﾝｴﾏﾙｼｮﾝ(ﾉﾆｵﾝ)

ｼﾗﾝｴﾏﾙｼｮﾝ(約 50%)(ﾉﾆｵﾝ)●●(野丁場用)
打放しｺﾝｸﾘｰﾄ
ﾓﾙﾀﾙﾌﾞﾛｯｸ

(工場用)
打放しｺﾝｸﾘｰﾄ
ﾓﾙﾀﾙﾌﾞﾛｯｸ

改質
特長
使用方法
(塗布の場合)●1 液で安定性がよい

ｱｸﾘﾙ樹脂等の耐水性付与

<水稀釈>
<無稀釈>
2.5～10 倍に水で稀釈し無稀釈のまま使用する。て使用する。

＊アクアシール155Eを水で5倍稀釈したものはアクアシール50Eと同等品です。

上記データは代表サンプルの試験値であり、規格値・保証値ではありません。

－２－3.一般性状（品質仕様書）

商品名

アクアシール

５０Ｅ

化学名

シリコーン乳化物(含むアルキルアルコキシシラン及びアルキルアルコキシシロキサン)

項一般性状

一般物性

目

外

観

乳白色分散液臭気

無臭又は僅かな特異臭比

重０．９８±０．０５（２０℃）

ｐ
粘Ｈ度

５～９２～１０ｍＰａ・ｓ（２５℃）

この材料の安全なお取り扱いにあたっては製品安全データシート（ＭＳＤＳ）をご参照ください。
上記データは代表サンプルの弊社試験値であり、規格値・保証値ではありません。

上記データは代表サンプルの試験値であり、規格値・保証値ではありません。

－３－

備考

3.一般性状（品質仕様書）

商品名

アクアシール

１５５Ｅ

化学名

シリコーン乳化物(含むアルキルアルコキシシラン及びアルキルアルコキシシロキサン)

項

一般性状

一般物性

目

外

観

乳白色分散液臭気

無臭又は僅かな特異臭比

重０．９５±０．０５（２０℃）

ｐ Ｈ
粘 度

６～９
約１０ｍＰａ・ｓ（２５℃）

この材料の安全なお取り扱いにあたっては製品安全データシート（ＭＳＤＳ）をご参照ください。
上記データは代表サンプルの弊社試験値であり、規格値・保証値ではありません。

上記データは代表サンプルの試験値であり、規格値・保証値ではありません。

－４－

備考

4.一般性能
アクアシール50Eの一般性能試験の結果は下記のとおりです。

試験項目

試験方法

１

塗布後の外観モルタル板に塗布し、外観上変化がないこと。

２吸水比

JIS A 1404 の吸水試験に準じる。

３透水比

JIS A 6909 の透水試験 B 法に準じる。

４浸透深さ

５

耐候性

遮塩性

７

耐酸性８

耐アルカリ性

９

変化なし
０．０４
（24 時間値）
０．０２（24 時間値）

試験体を２分割しその断面に水を噴霧して水 １．０ｍｍが浸透していない部分の厚さを測定する。
JIS A 1415

サンシャインカーボアーク灯に 吸水比０．０８

よって照射 250 時間後、吸水量を測定する。

６

試験値（24 時間値）

2.5％の塩化ナトリウム水溶液に浸漬し、吸液 吸液比０．０４量を測定する。
塩酸水溶液に浸漬した後、吸液量を測定する。

（24 時間値）
吸液比０．０５（24 時間値）

水酸化カルシウム飽和水溶液に浸漬した後、 吸液比０．０７吸液量を測定する。

（24 時間値）

温冷繰り返し作用に JIS A 6909 の温冷繰り返し試験を 10 サイク 吸水比０．０７
対する抵抗性試験

ル後、吸水量を測定する。

上記データは代表サンプルの試験値であり、規格値・保証値ではありません。

－５－（24 時間値）

4.一般性能
アクアシール155E（水で5倍稀釈）の一般性能試験の結果は下記のとおりです。
試験項目

試験方法

１

塗布後の外観モルタル板に塗布し、外観上変化がないこと。

２

吸水比

JIS A 1404 の吸水試験に準じる。

３

透水比

JIS A 6909 の透水試験 B 法に準じる。

４浸透深さ

５

耐候性

遮塩性

７

耐酸性

８

耐アルカリ性

９変化なし
０．０３（24 時間値）
０．０４（24 時間値）

試験体を２分割しその断面に水を噴霧して水 １．２ｍｍが浸透していない部分の厚さを測定する。
JIS A 1415

サンシャインカーボアーク灯に 吸水比０．０４

よって照射 250 時間後、吸水量を測定する。

６

試験値（24 時間値）

2.5％の塩化ナトリウム水溶液に浸漬し、吸液 吸液比０．０５量を測定する。
塩酸水溶液に浸漬した後、吸液量を測定する。

（24 時間値）
吸液比０．０８（24 時間値）

水酸化カルシウム飽和水溶液に浸漬した後、 吸液比０．０５吸液量を測定する。

（24 時間値）

温冷繰り返し作用に JIS A 6909 の温冷繰り返し試験を 10 サイク 吸水比０．０６
対する抵抗性試験

ル後、吸水量を測定する。

上記データは代表サンプルの試験値であり、規格値・保証値ではありません。

－６－（24 時間値）

5.試験例①吸水防止試験

吸水比

吸水性のある基材（コンクリート、モルタル等）にアクアシールを塗布することにより無塗布と比較し、吸水量を約1/10に低減します。

吸水比試験
10.8
吸 0.6
水比 0.40.20

無塗布

ｱｸｱｼｰﾙ50E＜試験条件＞

塗布面

試験体
製 品 ：ｱｸｱｼｰﾙ50E基 材 ：旧JISﾓﾙﾀﾙ
塗布量 ：200ｇ／㎡
試験方法：試験体の側面をｼｰﾙし塗布面を下にして側面の半分まで水に24時間浸漬し吸水量を測定する。

上記データは代表サンプルの試験値であり、規格値・保証値ではありません。

－７－5.試験例②吸水防止試験

透水比

透水性試験では圧力（250mm水頭圧）をかけたときの状態における透水に対する抵抗性です。無塗布基材に対し約1/10に透水量を低減します。

透水比試験
10.8
透水 0.6
比0.40.20

無塗布

ｱｸｱｼｰﾙ50E＜試験条件＞
メスピペット－８－mm

上記データは代表サンプルの試験値であり、規格値・保証値ではありません。

２５０製 品 ：ｱｸｱｼｰﾙ50E
ゴム管又は塩化ビニル管
基 材 ：旧JISﾓﾙﾀﾙ
塗布量 ：200g/㎡
エポキシ樹脂など ロート
2
水 圧 ：100g/cm 1時間
試験方法：試験体を水平に保持し、右図のような透水試験器具をエポキシ樹脂で止めつけ
約φ75mm
48時間以上放置する。
20±3℃の水を試験体表面から高さ約250mmまで入れ、ﾒｽﾋﾟﾍﾟｯﾄの目盛を読みとる。24時間静置した後、水頭の高さを読み、試験前の高さとの差から透水量を求める。

5.試験例③透湿性試験

アクアシールが形成する吸水防止層は被膜（フィルム）を作らず塗布体本来の透湿性を約８０％保持しているため、内部に滞留した水分は水蒸気として外部に放散します。

透湿量試験
10080

透湿 60
量 40%
200

無塗布(旧JISﾓﾙﾀﾙ）

ｱｸｱｼｰﾙ50E

ｱｸﾘﾙ系

合成樹脂塗料アクアシール塗布面＜試験条件＞
製

25℃
50％ＲＨ

品：ｱｸｱｼｰﾙ50E
ｱｸﾘﾙ系浸透性吸水防止材
25℃
合成樹脂塗料
95％ＲＨ
基材：旧JISﾓﾙﾀﾙ
塗 布 量：200ｇ／㎡
リン酸２水素アンモニウム
試験方法：ﾘﾝ酸2水素ｱﾝﾓﾆｳﾑ飽和水溶液の飽和水溶液入ったｶｯﾌﾟに塗布面を上にした試験体を重ねてｼｰﾙする。25℃,50%RHに保ち透湿量を測定する。

上記データは代表サンプルの試験値であり、規格値・保証値ではありません。

－９－

5.試験例④浸透性試験

吸水防止性能を長期に持続させるためには、均一に深く浸透することが重要であります。アクアシールの場合コンクリートで約２～５mm、モルタルでは１～２mm浸透し、塗布前とほとんど同じ色調のまま吸水防止層を形成します。この吸水防止層が躯体内部から発生する白華（ｴﾌﾛﾚｯｾﾝｽ）を抑制します。

浸透性試験
1.5
浸透
深 1.0
さ(mm)

0.50.0

ｱｸｱｼｰﾙ50E

ｱｸﾘﾙ系

ｼﾘｺｰﾝ系

ﾎﾟﾘｴｽﾃﾙ系＜試験条件＞
製品：ｱｸｱｼｰﾙ50E
基材：旧JISﾓﾙﾀﾙ
塗 布 量：200ｇ／㎡
試験方法：全面に塗布した試験体を２分割してその分割面に水を噴霧し、水が浸透していない部分の厚さを測定する。

上記データは代表サンプルの試験値であり、規格値・保証値ではありません。

－10－5.試験例⑤耐ｱﾙｶﾘ性･耐酸性試験

地球的環境問題の酸性雨に対しアクアシール塗布をすれば基材の表面劣化の抑制が期待できます。またコンクリート中の強アルカリ成分にも強いので、吸水防止効果を長期に発揮します。
［耐アルカリ性試験］［耐酸性試験］

11

ｱｸｱｼｰﾙ
塗布
ｱｸｱｼｰﾙ
無塗布

0.8

吸 0.6液比 0.4

吸 0.6液比 0.40.20.2

0005101520

ｱｸｱｼｰﾙ
塗布
ｱｸｱｼｰﾙ
無塗布

0.80255101520

浸漬日数（日）浸漬日数（日）＜試験条件＞
製品：ｱｸｱｼｰﾙ50E
基材：旧JISﾓﾙﾀﾙ
塗 布 量：200ｇ／㎡
試験方法：耐ｱﾙｶﾘ性試験(pH=12)
試験体の側面をｼｰﾙし塗布面を下にして側面の半分まで水酸化ｶﾙｼｳﾑ飽和水溶液に浸漬し、吸液量を測定する。
耐酸性試験(pH=1)
試験体の側面をｼｰﾙし塗布面を下にして側面の半分まで塩酸水溶液に浸漬し、吸液量を測定する。

上記データは代表サンプルの試験値であり、規格値・保証値ではありません。

－11－255.試験例⑥遮塩性試験

海岸部のコンクリート構造物では、飛来した塩分（塩化物イオン）と雨等が躯体内部へ侵入し内部鉄筋腐食の原因となります。アクアシールを塗布しておけば、吸水防止効果により躯体内部への塩分の侵入を抑制できます。

•結果

10.8

ｱｸｱｼｰﾙ
塗布

吸 0.6
液
比 0.4

ｱｸｱｼｰﾙ
無塗布

0.200510152025

浸漬日数（日）＜試験条件＞
製品：ｱｸｱｼｰﾙ50E
基材：旧JISﾓﾙﾀﾙ
塗布量 ：200ｇ／㎡
試験方法：試験体の側面をｼｰﾙし塗布面を下にして側面の1/2を2.5%塩化ﾅﾄﾘｳﾑの水溶液に浸漬し吸液量を測定する。

上記データは代表サンプルの試験値であり、規格値・保証値ではありません。

－12－

5.試験例⑦シーリング材との接着性

アクアシール50E塗布面とシーリング材との接着性試験の結果は下記のとおりです。
・シーリング材（後打ち）
ｱｸｱｼｰﾙ50E 塗布

無塗布状態

最大引張応力状態

ｼﾘｺｰﾝ（1 成分形）

N/mm20.49

破断

N/mm20.47

破断

変成ｼﾘｺｰﾝ（1 成分形）

0.49

破断

0.49

破断

ﾎﾟﾘｳﾚﾀﾝ（1 成分形）

0.13

界面剥離

0.18

界面剥離

ｱｸﾘﾙｼﾘｺｰﾝ（1 成分形）

0.22

破断

0.19

界面剥離

最大引張応力界面剥離：基材とｼｰﾘﾝｸﾞ界面での剥離

破断：ｼｰﾘﾝｸﾞ材の伸びによる破断＊当社試験値であり、各種シーリング材の成分およびメーカーによってバラツキがありますので、施工の場合必ず接着性の試験を実施しご確認ください。 またアクアシールの塗布量が多すぎると接着低下の可能性がありますので、基材の種類、塗布量等お問い合わせください。

＜試験条件＞
製 品：ｱｸｱｼｰﾙ50E
基 材：旧JISﾓﾙﾀﾙ
養 生：ｱｸｱｼｰﾙ塗布後 1日
接着試験方法：引張試験機

ｼｰﾘﾝｸﾞ材施工後28日

上記データは代表サンプルの試験値であり、規格値・保証値ではありません。

－13－

5.試験例⑧耐候性試験 促進耐候性

促進耐候性試験後の吸水防止結果は下記のとおりです。

•アクアシール50E

促進耐候性試験1.0
吸 水 比0.8
ｱｸｱｼｰﾙ
塗布
ｱｸｱｼｰﾙ
無塗布

0.6
0.4
0.2
0.0
01000

2000

3000

サンシャインウェザー照射時間（hr）＜試験条件＞
促進耐候性試験 ｻﾝｼｬｲﾝｳｪｻﾞｰﾒｰﾀｰ
製品：ｱｸｱｼｰﾙ50E
基材：旧JISﾓﾙﾀﾙ
塗 布 量：200g/㎡
試験方法：試験体の側面をｼｰﾙし塗布面を下にして側面の半分まで水に24時間浸漬し吸水量を測定する。

上記データは代表サンプルの試験値であり、規格値・保証値ではありません。

－14－